アノード、カソード、および正確に2つの発光層一方の発光層がりん光化合物を含有し、他方の発光層が蛍光化合物を含有するを含む有機エレクトロルミネッセンスデバイスであって、少なくとも1つの非発光中間層が、前記2つの発光層の間に存在すること、およびさらに、前記2種類の発光化合物の少なくとも一方が、少なくとも2種の材料の混合物中にドープされていることを特徴とする有機エレクトロルミネッセンスデバイス。請求項1に記載の有機エレクトロルミネッセンスデバイスであって、より長い波長で発光する層が前記りん光化合物を含み、より短い波長で発光する層が前記蛍光化合物を含むことを特徴とする有機エレクトロルミネッセンスデバイス。請求項1または2に記載の有機エレクトロルミネッセンスデバイスであって、0.25<CIEx<0.45および0.25<CIEy<0.48の範囲のCIE色座標を有する光を発する白色発光有機エレクトロルミネッセンスデバイスであることを特徴とする有機エレクトロルミネッセンスデバイス。請求項1~3のいずれか1項に記載の有機エレクトロルミネッセンスデバイスであって、蛍光エミッタ層が青色発光層であり、りん光エミッタ層が黄色、橙色または赤色発光エミッタ層であることを特徴とする有機エレクトロルミネッセンスデバイス。請求項1~4のいずれか1項に記載の有機エレクトロルミネッセンスデバイスであって、前記りん光エミッタ層がアノード側にあり、前記蛍光エミッタ層がカソード側にあることを特徴とする有機エレクトロルミネッセンスデバイス。請求項1~5のいずれか1項に記載の有機エレクトロルミネッセンスデバイスであって、前記中間層が、少なくとも1種の正孔伝導性材料と少なくとも1種の電子伝導性材料との混合物を含み、前記正孔伝導性材料および前記電子伝導性材料の両方の三重項エネルギーが、隣接するりん光エミッタ層のエミッタの三重項エネルギーより大きいことを特徴とする有機エレクトロルミネッセンスデバイス。請求項6に記載の有機エレクトロルミネッセンスデバイスであって、前記中間層における正孔伝導性材料が>-5.4eVのHOMOを有し、前記中間層における電子伝導性材料が<-2.4eVのLUMOを有することを特徴とする有機エレクトロルミネッセンスデバイス。請求項6または7に記載の有機エレクトロルミネッセンスデバイスであって、前記中間層の電子伝導性材料が、芳香族ケトンから、または少なくとも1つの芳香族またはヘテロ芳香族環系で置換されている、トリアジン、ピリミジンもしくはピラジン誘導体からなる群より選択されることを特徴とする有機エレクトロルミネッセンスデバイス。請求項6~8のいずれか1項に記載の有機エレクトロルミネッセンスデバイスであって、前記中間層における正孔伝導性化合物が、芳香族ジアミン、トリアミンもしくはテトラアミン、またはジアザシロールもしくはテトラアザシロール誘導体であることを特徴とする有機エレクトロルミネッセンスデバイス。請求項1~9のいずれか1項に記載の有機エレクトロルミネッセンスデバイスであって、りん光化合物のためのマトリクス材料が、芳香族ケトン、芳香族ホスフィンオキシド、芳香族スルホキシドもしくはスルホン、トリアリールアミン、カルバゾール誘導体、インドロカルバゾール誘導体、インデノカルバゾール誘導体、アザカルバゾール誘導体、バイポーラマトリクス材料、シラン、アザボロール、ボロン酸エステル、トリアジン誘導体、亜鉛錯体、ジアザシロールもしくはテトラアザシロール誘導体、およびジアザホスホール誘導体からなる群から選択されることを特徴とする有機エレクトロルミネッセンスデバイス。請求項1~10のいずれか1項に記載の有機エレクトロルミネッセンスデバイスであって、正確に1つのマトリクス材料が、りん光エミッタのために使用される場合には、それは>-5.6eVのHOMOを有する正孔伝導性マトリクス材料であること、および正孔伝導性マトリクス材料と電子伝導性マトリクス材料との混合物が使用される場合には、それらは-5.6eVのHOMOを有する正孔伝導性マトリクス材料と<-2.4eVのLUMOを有する電子伝導性マトリクス材料とであることを特徴とする有機エレクトロルミネッセンスデバイス。請求項1~11のいずれか1項に記載の有機エレクトロルミネッセンスデバイスであって、前記りん光化合物のためのマトリクス材料は、それが正孔伝導性マトリクス材料である場合には、中間層における正孔伝導性材料としても使用される同じ材料であること、または前記りん光化合物のためのマトリクス材料は、それが電子伝導性マトリクス材料である場合には、前記中間層において電子伝導性材料としても使用される同じ材料であること、またはそれぞれの場合において1つの正孔伝導性材料と1つの電子伝導性材料との混合物が、りん光エミッタ層および中間層の両方において使用され、ここで、それらが同じ正孔伝導性化合物および同じ電子伝導性化合物であることを特徴とする有機エレクトロルミネッセンスデバイス。請求項1~12のいずれか1項に記載の有機エレクトロルミネッセンスデバイスであって、電荷輸送マトリクス材料と、電子伝導性および正孔伝導性のいずれも有さないさらなるマトリクス材料との混合物が、りん光エミッタ層に使用されることを特徴とする有機エレクトロルミネッセンスデバイス。請求項1~13のいずれか1項に記載の有機エレクトロルミネッセンスデバイスであって、前記蛍光エミッタ層が、モノスチリルアミン、ジスチリルアミン、トリスチリルアミン、テトラスチリルアミン、スチリルホスフィン、スチリルエーテル、アリールアミンおよび縮合炭化水素の群から選択される蛍光ドーパントを含むこと、および前記蛍光エミッタ層が、オリゴアリーレン、特に縮合芳香族基を含むオリゴアリーレン、オリゴアリーレンビニレン、多脚型金属錯体、正孔伝導性化合物、電子伝導性化合物、ボロン酸誘導体、アントラセン誘導体、ベンゾアントラセン誘導体およびベンゾフェナントレン誘導体の群から選択されるマトリクス材料を含むことを特徴とする有機エレクトロルミネッセンスデバイス。請求項1~14のいずれか1項に記載の有機エレクトロルミネッセンスデバイスの製造方法であって、1以上の層を昇華プロセスにより塗布すること、または1以上の層をOVPD有機気相堆積プロセスによりもしくはキャリアガス昇華を用いて塗布すること、または1以上の層を、溶液からもしくは印刷プロセスにより作製することを特徴とする製造方法。[実施例]本発明による有機エレクトロルミネッセンスデバイスの製造および特徴付け本発明によるエレクトロルミネッセンスデバイスは、例えば、国際公開第2005/003253号に記載されたとおりに製造することができる。使用する材料の構造を、明確にするために以下に示す。これらのまだ最適化されていないOLEDは、標準的な方法によって特徴付けされ;このために、エレクエトロルミネッセンススペクトルおよび色座標CIE1931による、輝度の関数としての効率cd/Aで測定される、動作電圧電流-電圧-光束密度特性線IUL特性線から計算される、ならびに寿命が決定される。得られた結果を、表1にまとめる。様々な白色OLEDについての結果を以下に比較する。これらは、それぞれハイブリッド-白色OLEDである。それらは、アノードで始まって、この順序でりん光橙色または黄色発光層、中間層および蛍光青色発光層を含む。層中の個々の物質についてのパーセント数字は、体積に関する。例1本発明による例1a~例1cは、以下の層構造によって得られる:150nmのHIM、10nmのNPB、20nmの混合層[1aの場合TMM38、NPB55、TER17からなる;1bの場合TMM18、NPB75、TER17からなる;1cの場合TMM5、NPB88、TER17からなる]、5nmの中間層[TMM50およびNPB50からなる]、5のBDでドープされた40nmのBH、20nmのBH、10nmの混合層[ETM50およびLiq50からなる]、100nmのAl。この例において、中間層の混合比は、一定のままであり、りん光エミッタ層中のホスト材料の混合比は変化させる。これにより、色を調整することが可能になることがわかる。モノクロデバイスにおいてCIE19310.62/0.38の色座標を通常発光するエミッタとしてのTER1の使用は、赤色への同調の増加後に、この場合プランクの曲線からの逸脱をもたらすが、しかしながら、これは、黄色をより多く発光するエミッタを用いて原理上は回避することができる例5および例6参照。しかし、この原理は、TER1によっても明らかである。同時に、発光は良好な効率を有し、これは2つの蛍光発光層の使用によって達成できなかったものであり、これにより、発光の有意な消滅が生じないという結論が可能になることがわかる。これは、そして次ぎに、中間層がその仕事をまさに果たすことを示す。さらに、製造されたOLEDは、長い動作寿命を有し、これもまた、中間層によって損なわれない比較例3も参照。例2a~例2d本発明による例2a~例2dは、以下の層構造によって得られる:150nmのHIM、10nmのNPB、20nmの混合層[TMM8、NPB85、TER17からなる]、10nmの中間層[aの場合TMM20およびNPB80からなる;bの場合TMM40およびNPB60からなる;cの場合TMM60およびNPB40からなる;dの場合TMM80およびNPB20からなる]、5のBDでドープされた40nmのBH、20nmのBH、10nmの混合層[ETM50およびLiq50からなる]、100nmのAl。この例において、中間層における混合比を変化させることによって非常に広い範囲にわたってどのように発光色が同調され得るか実証される。様々な色調が、CIE0.28/0.28における青みがかった白色から、CIE0.33/0.31における純白色を介して0.54/0.37における赤みがかった白色までで達成され得る。例3比較例比較例として役立つ例3において、以下の層構造が得られる:150nmのHIM、10nmのNPB、20nmの混合層[TMM8、NPB85、TER17からなる]、5のBDでドープされた40nmのBH、20nmのBH、10nmの混合層[ETM50およびLiq50からなる]、100nmのAl。この比較例は、例2aの層構造に対応し、今度は中間層が省かれているだけである。この場合の発光は、本発明による中間層の使用後よりもあまり効率でないことがわかる。例4比較例比較例として役立つ例4aおよび例4bにおいて、以下の層構造が得られる:150nmのHIM、10nmのNPB、20nmの混合層[aの場合TMM93およびTER17を含む;bの場合NPB93およびTER17を含む]、5のBDでドープされた40nmのBH、20nmのBH、10nmの混合層[ETM50およびLiq50からなる]、100nmのAl。この比較例は、りん光エミッタ層における2つのホスト材料の本発明による混合物の使用なしで、所望の白色発光は得られないことを示す。ホスト材料として排他的にTMMを使用すると、排他的にりん光エミッタ層は発光する。0.62/0.38の発光色は、TER1を用いたモノクロのOLEDの色に対応する。対照的に、ホスト材料として排他的にNPBを使用すると、りん光エミッタ層は、発光に実質的に寄与せず、比較的効果のない淡い青色の発光が得られる。比較例4aおよび比較例4bの測定された動作寿命も、例1および例2からの本発明による成分で得られた値より下回っている。例5例5は、以下の層構造で得られる:150nmのHIM、10nmのNPB、20nmの混合層[TMM18、NPB75、TER27からなる]、5nmの中間層[TMM66およびNPB34からなる]、5のBDでドープされた40nmのBH、20nmのBH、10nmの混合層[ETM50およびLiq50からなる]、100nmのAl。この例において、前の例とは対照的に、TER1と比較してより黄色であるりん光エミッタTER2を用いる。これは、特に、例えば、照明用途のために発光体ACIE0.45/0.41の近くで暖白色の色調を得るために有用である。りん光発光層におけるおよび中間層における混合比の適切な選択が、CIE0.44/0.41の色がここで得られることを可能にし、その発光は、同時に高い効率および長い動作寿命を有する。例6例6は、以下の層構造によって得られる:150nmのHIM、10nmのNPB、20nmの混合層[TMM38、NPB55、TER37からなる]、5nmの中間層[TMM66およびNPB34からなる]、5のBDでドープされた40nmのBH、20nmのBH、10nmの混合層[ETM50およびLiq50からなる]、100nmのAl。この例において、りん光エミッタTER3を用いる。ここでも、りん光エミッタ層における混合比の適切な選択が、この特別の例における、CIE0.45/0.45の暖白色が得られることを可能にする。ここでも、その発光は、同時に高い効率および長い動作寿命を有する。全体として、これらの例は、本発明の特徴-a正確に2つのエミッタ層、すなわち、1つのりん光層および1つの蛍光層の使用、およびbエミッタ層における2つのホスト材料の混合物の使用、c2つの材料の混合物からなる中間層の使用の組合せによって、製造されるOLEDのいくつかの利点:1.ディスプレイおよび照明における産業上の利用に関連している非常に広い範囲の色配置を設定する能力、2.高い効率、3.長い動作寿命が同時に達成され得ることを明らかにする。2つのりん光エミッタまたは2つの蛍光エミッタの使用は、比較例として明示的に示されていないことがいえる。これは、他のエミッタおよびまた他のOLED設計も必要とし、これは、いかなる場合においても不可能であると示される例との直接的な比較になる。しかしながら、一般に、純粋に蛍光白色OLEDは、混合された蛍光/りん光=ハイブリッド白色OLEDより低い効率を有すること、および純粋にりん光白色OLEDは、一般に単に中程度の動作寿命を有することは知られている。それゆえ、本発明によるOLEDは、特に良好に機能するハイブリッドOLEDの特別の設計であり、記載された材料は特にこの目的に適する。